(57)【特許請求の範囲】
【請求項１】
式(１)〜(４)で示される構成単位を有し、且つＲ3がポリシロキサニル基含有二官能基である式(３)で示される構成単位を有する共重合体。
【化１】
0004315544.tif 000025
(式(１)〜(３)中、Ｒ1はエチレン基、Ｒ2はｍ−フェニレン基、Ｒ3は下記式で示される二価の有機基を示す(ここで、ｘは１〜６の整数、ｙは１０〜２００の整数を示す)。
【化２】
0004315544.tif 000026
また、式(４)中、Ｒ4は水素原子又はメチル基を示し、Ｒ5、Ｒ6及びＲ7は同一若しくは異なる基であって、水素原子、炭素数１〜６の炭化水素基又はヒドロキシ炭化水素基を示す。ｍは０又は１を、ｎは２〜４の整数を示す。また、Ｘは二価の有機基を示し、Ｙは炭素数１〜６のアルキレンオキシ基を示し、Ｚは水素原子又は下記式で表される基を示す(ここで、Ｒ8は炭素数１〜１０のアルキル基又は炭素数１〜１０のヒドロキシアルキル基を示す))。
【化３】
0004315544.tif 000027
【請求項２】
式(１)〜(３)で示される構成単位を有する繰返し単位(Ａ)と、式(４)で示される繰返し単位(Ｂ)とを含み、繰返し単位(Ａ)及び(Ｂ)の割合が、重量比で５〜９９．９：０．１〜９５であり、繰返し単位(Ａ)中の式(１)で示される構成単位の割合が０．０１〜５０重量％であることを特徴とする請求項１記載のブロック共重合体。
【請求項３】
４，４’−アゾビス(４−シアノペンタン酸クロリド)と、イソフタロイルクロリドと、３，４’−ジアミノジフェニルエーテルと、式(７ａ1)で示される重合性単量体とを重合させて、アゾ基含有ポリシロキサン−ポリアミドコポリマーを得た後、得られたコポリマーに、
【化４】
0004315544.tif 000028
(式(７ａ1)中、ｘは１〜６の整数、ｙは１０〜２００の整数を示す。)
式(８)で示されるホスホリルコリン類似基含有単量体を重合反応させることを特徴とする請求項２記載のブロック共重合体の製造法。
【化５】
0004315544.tif 000029
(式中、Ｒ4は水素原子又はメチル基を示し、Ｒ5、Ｒ6及びＲ7は同一若しくは異なる基であって、水素原子、炭素数１〜６の炭化水素基又はヒドロキシ炭化水素基を示す。ｍは０又は１を、ｎは２〜４の整数を示す。また、Ｘは二価の有機基を示し、Ｙは炭素数１〜６のアルキレンオキシ基を示し、Ｚは水素原子又は下記式で表される基を示す(ここで、Ｒ8は炭素数１〜１０のアルキル基又は炭素数１〜１０のヒドロキシアルキル基を示す))。
【化６】
0004315544.tif 000030
【請求項４】
式(８)で示されるホスホリルコリン類似基含有単量体が、２−メタクリロイルオキシエチル−２’−(トリメチルアンモニオ)エチルホスフェートである請求項３記載の製造法。
【請求項５】
請求項１又は２記載の共重合体を有効成分として含む医療用材料。
【請求項６】
請求項１又は２記載の共重合体を有効成分として含む眼科用材料。
【発明の詳細な説明】
【０００１】
【発明の属する技術分野】
本発明は、生体適合性を有すると共に、親水性、吸水性、熱可塑性及び弾性の少なくとも１つの物性を有する、医療用材料及び眼科用材料等に有用な共重合体、その製造法、該共重合体を有効成分とする医療用材料及び眼科用材料に関する。
【０００２】
【従来の技術】
生体内には多種のリン脂質が含まれており、これらのリン脂質が生体の生命維持の上で重要な役割を担っている。例えば、ホスホリルコリン類似基等を有するリン脂質は、細胞膜等の細胞質の構成要素であり、生体の種々の代謝過程と密接な関わりを持っている。また、リン脂質は、脳組織のエネルギー源、脂肪の運搬及び吸収、血液の凝固、食物の味覚等にも重要な役割を果たしている。
このようなリン脂質の代替や、リン脂質の生体適合性等を利用する試みが種々提案されている。例えば、リン脂質類似官能基を有する重合体等を人工臓器用等の医療用材料に利用する試みや、バイオセンサー等のセンサー類に応用する試みが提案されている(特開平３−０３９３０９号公報、特開平４−２８３６５３号公報)。
また、ポリシロキサン基を有するアゾ系重合開始剤を用いて、ホスホリルコリン基を側鎖に有する重合性単量体を重合させたブロック共重合体が提案されており、該ブロック共重合体を医療用材料に用いることが知られている(特開平９−２９６０１９公報)。
しかし、従来提案されているホスホリルコリン類似基含有共重合体は、特に、加熱成形性に有用な熱可塑性や、成形後の引張り強度に影響を及ぼす弾性等に劣るため、その成形加工の範囲が制限されたり、低い引張り強度のためにその用途範囲が限定されるという問題がある。
【０００３】
【発明が解決しようとする課題】
本発明の目的は、生体適合性に優れたホスホリルコリン類似基を有すると共に、特に、加熱成形性及び／又は成形後におけるある程度の引張り強度等を有し、必要により親水性や吸水性等を有する、ブロック共重合体等の共重合体及びその製造法を提供することにある。
本発明の別の目的は、生体適合性に優れると共に、加熱成形性及び／又は成形後におけるある程度の引張り強度等を有し、必要により親水性、吸水性、透明性等が付与された医療用材料及び眼科用材料を提供することにある。
【０００４】
【課題を解決するための手段】
本発明者らは上記課題を解決するために鋭意検討した結果、生体適合性を示す式(４)で表されるホスホリルコリン類似基に加え、式(１)〜(３)の構成単位を有する共重合体が、生体適合性と共に、特に、加熱成形性及び／又は成形後におけるある程度の引張り強度等を有し、更には、親水性、吸水性、透明性等を付与することができ、医療用材料及び眼科用材料に有用であることを見出し本発明を完成した。また、本発明者らは、アゾ基を分子中に有するポリシロキサン−ポリアミド系共重合体を開始剤として、ホスホリルコリン類似基を有する重合性単量体を重合させることによって、上述の共重合体が容易に得られることを見出し本発明を完成した。
【０００５】
すなわち、本発明によれば、式(１)〜(４)で示される構成単位を有し、且つＲ3がポリシロキサニル基含有二官能基である式(３)で示される構成単位を有する共重合体が提供される。
【化７】
0004315544.tif 000002
(式(１)〜(３)中、Ｒ1はエチレン基、Ｒ2はｍ−フェニレン基、Ｒ3は下記式で示される二価の有機基を示す(ここで、ｘは１〜６の整数、ｙは１０〜２００の整数を示す)。
【化８】
0004315544.tif 000003
また、式(４)中、Ｒ4は水素原子又はメチル基を示し、Ｒ5、Ｒ6及びＲ7は同一若しくは異なる基であって、水素原子、炭素数１〜６の炭化水素基又はヒドロキシ炭化水素基を示す。ｍは０又は１を、ｎは２〜４の整数を示す。また、Ｘは二価の有機基を示し、Ｙは炭素数１〜６のアルキレンオキシ基を示し、Ｚは水素原子又は下記式で表される基を示す(ここで、Ｒ8は炭素数１〜１０のアルキル基又は炭素数１〜１０のヒドロキシアルキル基を示す))。
【化９】
0004315544.tif 000004
また本発明によれば、式(１)〜(３)で示される構成単位を有する繰返し単位(Ａ)と、式(４)で示される繰返し単位(Ｂ)とを含み、繰返し単位(Ａ)及び(Ｂ)の割合が、重量比で５〜９９．９：０．１〜９５であり、繰返し単位(Ａ)中の式(１)で示される構成単位の割合が０．０１〜５０重量％であることを特徴とする請求項１記載のブロック共重合体が提供される。
更に本発明によれば、Ｒ3がポリシロキサニル基含有二官能基である式(７)で示される重合性単量体を含む、式(５)〜(７)で示される重合性単量体を重合させて、アゾ基含有ポリシロキサン−ポリアミドコポリマーを得た後、得られたコポリマーに、
【化１０】
0004315544.tif 000005
(式(５)〜(７)中、Ａ1及びＡ2はそれぞれ独立に水酸基又は塩素原子を示し、Ｒ1〜Ｒ3は二価の有機基を示す。)
式(８)で示されるホスホリルコリン類似基含有単量体を重合反応させることを特徴とする前記ブロック共重合体の製造法が提供される。
【化１１】
0004315544.tif 000006
(式中、Ｒ4は水素原子又はメチル基を示し、Ｒ5、Ｒ6及びＲ7は同一若しくは異なる基であって、水素原子、炭素数１〜６の炭化水素基又はヒドロキシ炭化水素基を示す。ｍは０又は１を、ｎは２〜４の整数を示す。また、Ｘは二価の有機基を示し、Ｙは炭素数１〜６のアルキレンオキシ基を示し、Ｚは水素原子又は下記式で表される基を示す(ここで、Ｒ8は炭素数１〜１０のアルキル基又は炭素数１〜１０のヒドロキシアルキル基を示す))。
【化１２】
0004315544.tif 000007
更に本発明によれば、４，４’−アゾビス(４−シアノペンタン酸クロリド)と、イソフタロイルクロリドと、３，４’−ジアミノジフェニルエーテルと、式(７ａ1)で示される重合性単量体とを重合させて、アゾ基含有ポリシロキサン−ポリアミドコポリマーを得た後、得られたコポリマーに、
【化１３】
0004315544.tif 000008
(式(７ａ1)中、ｘは１〜６の整数、ｙは１０〜２００の整数を示す。)
式(８)で示されるホスホリルコリン類似基含有単量体を重合反応させることを特徴とする前記ブロック共重合体の製造法が提供される。
【化１４】
0004315544.tif 000009
(式中、Ｒ4は水素原子又はメチル基を示し、Ｒ5、Ｒ6及びＲ7は同一若しくは異なる基であって、水素原子、炭素数１〜６の炭化水素基又はヒドロキシ炭化水素基を示す。ｍは０又は１を、ｎは２〜４の整数を示す。また、Ｘは二価の有機基を示し、Ｙは炭素数１〜６のアルキレンオキシ基を示し、Ｚは水素原子又は下記式で表される基を示す(ここで、Ｒ8は炭素数１〜１０のアルキル基又は炭素数１〜１０のヒドロキシアルキル基を示す))。
【化１５】
0004315544.tif 000010
更にまた本発明によれば、上記共重合体又はブロック共重合体を有効成分として含む医療用材料又は眼科用材料が提供される。
【０００６】
【発明の実施の形態】
本発明の共重合体は、上記式(１)〜(４)で示される構成単位を有しており、且つ式(３)で示される構成単位として、Ｒ3がポリシロキサニル基含有二官能基である式(３)で示される構成単位を少なくとも有している共重合体である。共重合体の種類は、ランダム共重合体、ブロック共重合体、グラフト共重合体のいずれであっても良い。
本発明の共重合体の分子量は特に限定されないが、重量平均分子量で１０００〜５００００００が好ましく、特に、１００００〜５０００００が好ましい。
【０００７】
式(１)において、Ｒ1は二価の有機基であって、例えば、メチレン基、エチレン基、プロピレン基、ブチレン基、ペンタメチレン基、ヘキサメチレン基、デカメチレン基、ドデカメチレン基等の直鎖アルキレン基；２−メチルプロピレン基等の分技アルキレン基；ポリオキシメチレン基、ポリオキシエチレン基等の含酸素有機基；ｐ−フェニレン基、ｍ−フェニレン基、ｏ−フェニレン基、４，４’−ジフェニレンエーテル基、３，４’−ジフェニレンエーテル基、４，４’−ビフェニレン基、３，４’−ビフェニレン基、４，４’−フェニレンジメチレン基、４，４’−プロピレンジフェニレン基、３，４’−プロピレンジフェニレン基、４，４’−メチレンジフェニレン基、３，４’−メチレンジフェニレン基等のアリーレン基；以下に示される構成単位等が挙げられる。但し、上記アルキレン基及びアリーレン基は窒素原子及び／又は酸素原子で置換されていても良い。
【０００８】
【化１２】
0004315544.tif 000011
【０００９】
式(１)で示される構成単位としては、Ｒ1が同一の１種の構成単位のみが含まれる場合であっても、またＲ1が異なる２種以上の構成単位を含んでいても良い。式(１)で示される構成単位の含有割合は、特に限定されないが、式(１)〜(４)で示される構成単位の合計に対して、０．０１〜２５重量％が好ましい。０．０１重量％未満では、本発明の共重合体が得られない恐れがあり、２５重量％を超える場合には、得られる共重合体中にポリアミド連鎖が十分に含まれなくなるために弾性、熱可塑性等の好ましい性質が得られない恐れがあるので好ましくない。
【００１０】
式(２)において、Ｒ2は二価の有機基であって、例えば、メチレン基、エチレン基、プロピレン基、ブチレン基、ペンタメチレン基、ヘキサメチレン基、デカメチレン基、ドデカメチレン基等の直鎖アルキレン基；２−メチルプロピレン基等の分技アルキレン基；ポリオキシメチレン基、ポリオキシエチレン基等の含酸素有機基；ｐ−フェニレン基、ｍ−フェニレン基、ｏ−フェニレン基、４，４’−ジフェニレンエーテル基、３，４’−ジフェニレンエーテル基、４，４’−ビフェニレン基、３，４’−ビフェニレン基、４，４’−フェニレンジメチレン基、４，４’−プロピレンジフェニレン基、３，４’−プロピレンジフェニレン基、４，４’−メチレンジフェニレン基、３，４’−メチレンジフェニレン基等のアリーレン基等が挙げられる。但し、上記アルキレン基及びアリーレン基は窒素原子及び／又は酸素原子で置換されていても良い。
式(２)で示される構成単位としては、Ｒ2が同一の１種の構成単位のみが含まれる場合であっても、またＲ2が異なる２種以上の構成単位を含んでいても良い。式(２)で示される構成単位の含有割合は、式(１)〜(４)で示される構成単位の合計に対して、１〜５０重量％が好ましい。１重量％未満では、得られる共重合体中にポリアミド連鎖が十分に含まれなくなるために弾性、熱可塑性等の好ましい性質が得られない恐れがあり、５０重量％を超える場合には、得られる共重合体中に式(４)で示される構成単位が導入されない恐れがあるので好ましくない。
【００１１】
式(３)において、Ｒ3は二価の有機基であって、例えば、メチレン基、エチレン基、プロピレン基、ブチレン基、ペンタメチレン基、ヘキサメチレン基、デカメチレン基、ドデカメチレン基等の直鎖アルキレン基；２−メチルプロピレン基等の分枝アルキレン基；ポリオキシメチレン基、ポリオキシエチレン基等の含酸素有機基；ｐ−フェニレン基、ｍ−フェニレン基、ｏ−フェニレン基、４，４’−ジフェニレンエーテル基、３，４’−ジフェニレンエーテル基、４，４’−ビフェニレン基、３，４’−ビフェニレン基、４，４’−フェニレンジメチレン基、４，４’−プロピレンジフェニレン基、３，４’−プロピレンジフェニレン基、４，４’−メチレンジフェニレン基、３，４’−メチレンジフェニレン基等のアリーレン基；ポリシロキサニル基含有二官能基等が挙げられる。
【００１２】
Ｒ3としてのポリシロキサニル基含有二官能基としては、例えば、式(３ａ)で示される基が好ましく挙げられる。特に、原材料の入手性の点より式(３ａ)中のＲ9及びＲ10が共にメチル基であり、且つＲ11及びＲ12が共にプロピレン基である基が好ましい。
【００１３】
【化１３】
0004315544.tif 000012
(式中、Ｒ9及びＲ10は同一若しくは異なる基であって、炭素数１〜６のアルキル基又はフェニル基を示し、Ｒ11及びＲ12は同一若しくは異なる基であって、アルキレン基等の炭素数１〜３０の二価の有機基を示す。ｙは１０〜２００の整数を示す。）
【００１４】
式(３)で示される構成単位としては、Ｒ3がポリシロキサニル基含有二官能基である同一又は異なる構成単位のみが含まれる場合であっても、またＲ3がポリシロキサニル基含有二官能基である基と、ポリシロキサニル基含有二官能基以外の二官能有機基とを含む異なる２種以上の構成単位を含んでいても良い。式(３)で示される構成単位の含有割合は、式(１)〜(４)で示される構成単位の合計に対して、１〜９０重量％が好ましい。この際、Ｒ3がポリシロキサニル基含有二官能基である式(３)で示される構成単位の含有割合は、式(１)〜(４)で示される構成単位の合計に対して、５〜８５重量％が好ましい。１重量％未満では、得られる共重合体中にポリアミド連鎖が十分に含まれなくなるために弾性、熱可塑性等の好ましい性質が得られない恐れがあり、９０重量％を超える場合には、得られる共重合体中に式(４)で示される構成単位が導入されず、ホスホリルコリン類似基が示す、生体適合性、親水性、吸水性等の好ましい性質が得られなくなる恐れがあるので好ましくない。
【００１５】
式(４)において、Ｒ4は水素原子又はメチル基を示す。また、Ｒ5〜Ｒ7は同一若しくは異なる基であって、水素原子；メチル基、エチル基、プロピル基、ブチル基、ペンチル基、ヘキシル基等の炭素数１〜６の炭化水素基；又はヒドロキシメチル基、２−ヒドロキシエチル基、３−ヒドロキシプロピル基、４−ヒドロキシブチル基、５−ヒドロキシペンチル基、６−ヒドロキシヘキシル基等の炭素数１〜６のヒドロキシ炭化水素基を示す。Ｘは、酸素原子、メチレンオキシ基、エチレンオキシ基、プロピレンオキシ基、ベンジル基、ベンジルオキシ基、ベンゾイルオキシ基、フェノキシ基、カルボニル基、カルボニルオキシ基、オキシカルボニル基等の二価の有機基を示す。Ｙは、メチレンオキシ基、エチレンオキシ基、プロピレンオキシ基、ブチレンオキシ基、ペンチレンオキシ基、ヘキシレンオキシ基等の炭素数１〜６のアルキレンオキシ基を示し、ｍは０又は１を、ｎは２〜４の整数を示す。Ｚは水素原子又は下記式で示される基を示し、式中、Ｒ8は、炭素数１〜１０のアルキル基又は炭素数１〜１０のヒドロキシアルキル基を示す。
【化１４】
0004315544.tif 000013
【００１６】
式(４)で示される構成単位としては、Ｒ2が同一の１種の構成単位のみが含まれる場合であっても、またＲ2が異なる２種以上の構成単位を含んでいても良い。式(４)で示される構成単位の含有割合は、式(１)〜(４)で示される構成単位の合計に対して、０．１〜９５重量％が好ましい。０．１重量％未満では、ホスホリルコリン類似基が示す、生体適合性、親水性、吸水性等の好ましい性質が得られない恐れがあり、９５重量％を超える場合には、ポリシロキサン−ポリアミド成分が示す熱可塑性、弾性等の好ましい性質が得られない恐れがあるので好ましくない。
【００１７】
本発明の共重合体は、前記式(１)〜(４)で示される構成単位を有しておれば良く、その配列は特に限定されるものではない。また、本発明の目的を損ねない範囲で他の構成単位を含んでいても良い。
本発明の共重合体において、前記式(１)〜(４)で示される構成単位の配列は、好ましくは、式(１)〜(３)で示される構成単位を有する繰返し単位(Ａ)と、式(４)で示される構成単位を有する繰返し単位(Ｂ)とを含むブロック共重合体の配列が好ましい。
前記ブロック共重合体において、繰返し単位(Ａ)と繰返し単位(Ｂ)との割合は、重量比で５〜９９．９：０．１〜９５が好ましい。繰返し単位(Ｂ)の割合が、０．１重量％未満では、得られるブロック共重合体が、生体適合性、親水性、吸水性等の好ましい性質を示さなくなり、一方、９５重量％を超える場合には、加熱成形性や弾性が低下するので好ましくない。
【００１８】
前記ブロック共重合体の繰返し単位(Ａ)において、式(１)で示される構成単位の割合は、繰返し単位(Ａ)中、０．０１〜５０重量％が好ましく、０．１〜２５重量％が特に好ましい。０．０１重量％未満の場合には、所望の共重合体が得られない恐れがあり、一方、５０重量％を超える場合には、得られる共重合体中にポリアミドの繰返し単位がほとんど含まれなくなるので好ましくない。
繰返し単位(Ａ)中における式(２)及び式(３)で示される構成単位の割合は特に限定されないが、繰返し単位(Ａ)中、式(２)で示される構成単位の割合は０．０１〜５０重量％が好ましく、特に、０．１〜２５重量％が望ましい。式(３)で示される構成単位の割合は０．０１〜５０重量％が好ましく、特に、０．１〜２５重量％が望ましい。
繰返し単位(Ａ)中における式(３)で示される構成単位において、Ｒ3がポリシロキサニル含有二官能基である構成単位の割合は、式(３)で示される構成単位全体に対して、０．１〜９５重量％が好ましく、特に、１〜９０重量％が望ましい。この場合、０．１重量％未満の場合には、ポリシロキサニル基が示す好ましい特性を付与することができない恐れがあり、一方、９５重量％を超える場合には、得られるブロック共重合体の引張り強度等の強度が低下する恐れがあるので好ましくない。
【００１９】
前記ブロック共重合体における、繰返し単位(Ａ)中の式(１)〜(３)で示される構成単位の配列は特に限定されないが、例えば、
−R1−CO−NH−R3−NH−CO−R2−CO−NH−R3−NH−CO−R1−等が挙げられる。
【００２０】
本発明のブロック共重合体等の共重合体は、ポリシロキサン成分、リン脂質類似成分及びポリアミド成分を含む。該ポリシロキサン成分及びリン脂質類似成分は両成分とも一般にいわれる生体適合性に富む成分である。加えて、ポリシロキサン成分及びポリアミド成分は疎水性であり、リン脂質類似成分は一般的に大さな親水性を示す。本発明の共重合体は、これ以外にも極性−非極性といった物性的には異なった特性を有する成分を含む。現在、生体の分子認識の一説として、材料表面の親水−疎水成分からなるミクロドメイン構造の大ささが大さな役割を果たしているといわれている。この説からすると、本発明の共重合体を精密に分子設計することによって、より高い生体適合性を有する材料を作り出すことができると共に、用途に応じた材料設計も可能になると考えられる。
【００２１】
本発明の共重合体を製造するには、例えば、ランダム共重合体を得る場合には、まず、上記式(８)で示される重合性単量体を、カルボキシル基、アミノ基等の反応性置換基を有する重合開始剤や、カルボキシル基、アミノ基等の反応性置換基を有する連鎖移動剤と混合し、公知の溶液重合法、塊状重合法、懸濁重合法等の方法により重合することにより、連鎖両末端にカルボキシル基、アミノ基等の反応性基を導入した低分子量のオリゴマーを合成する。次いで、上記式(６)及び(７)で示される重合性単量体を、得られたオリゴマーと混合し、公知の溶液重合法、塊状重合法、直接重合法により重合する方法等により得ることができる。
【００２２】
本発明のブロック共重合体を製造するには、例えば、上記式(５)〜(７)で示される重合性単量体を重合させて、アゾ基含有ポリシロキサン−ポリアミドコポリマーを得た後(以下、「第１段目の反応」という）、得られたコポリマーに、上記式(８)で示されるホスホリルコリン類似基含有単量体を重合反応させる(以下、「第２段目の反応」という)方法が好ましく挙げられる。
式(５)〜(８)においてＲ1〜Ｒ8の具体例としては、上述の式(１)〜(４)で示される構成単位で説明した例と同様なものを好ましく挙げることができる。
【００２３】
式(５)で示される重合性単量体としては、上記式(１)で示される構成単位を形成しうるものであれば良く、通常のアゾ系開始剤が挙げられる。例えば、４，４’−アゾビス(４−シアノペンタン酸)、若しくはこれに塩化剤、例えば、塩化チオニル等を反応させることにより得られる４，４’−アゾビス(４−シアノペンタン酸クロリド)等が入手性の点から好ましい。これらは使用に際して単独若しくは混合物として用いることができる。
【００２４】
式(６)で示される重合性化合物としては、上記式(２)で示される構成単位を形成しうるものであれば良く、例えば、カルボン酸としては、マロン酸、コハク酸、グルタル酸、アジピン酸、ピメリン酸、スベリン酸、セバシン酸、デカンジカルボン酸、ドデカンジカルボン酸等の直鎖脂肪族ジカルボン酸；２−メチルグルタル酸、３−メチルグルタル酸等の分枝脂肪族ジカルボン酸；ジグリコール酸、α，ω−ポリエチレングリコールジカルボン酸等の含酸素炭化水素骨格を有するジカルボン酸、イソフタル酸、テレフタル酸、フタル酸；４，４’−オキシビス安息香酸、３，４’−オキシビス安息香酸、４，４’−ビス安息香酸、３，４’−ビス安息香酸、４，４’−メチレンビス安息香酸、３，４’−メチレンビス安息香酸、４，４’−エチレンビス安息香酸、３，４’−エチレンビス安息香酸、４，４’−プロピレンビス安息香酸、３，４’−プロピレンビス安息香酸等の芳香族ジカルボン酸等が挙げられる。また、例えば、酸クロリドとしては、マロン酸ジクロリド、コハク酸ジクロリド、グルタル酸ジクロリド、アジピン酸ジクロリド、ピメリン酸ジクロリド、スベリン酸ジクロリド、セバシン酸ジクロリド、デカンジカルボン酸ジクロリド、ドデカンジカルボン酸ジクロリド等の直鎖脂肪族ジカルボン酸ジクロリド；２−メチルグルタル酸ジクロリド、３−メチルグルタル酸ジクロリド等の分枝脂肪族ジカルボン酸ジクロリド、ジグリコリルジクロリド、α，ω−ポリエチレングリコールジカルボン酸ジクロリド等の含酸素炭化水素骨格を有するジカルボン酸ジクロリド、イソフタロイルクロリド、テレフタロイルクロリド、フタロイルクロリド、４，４’−オキシビス安息香酸クロリド、３，４’−オキシビス安息香酸クロリド、４，４’−ビス安息香酸クロリド、３，４’−ビス安息香酸クロリド、４，４’−メチレンビス安息香酸クロリド、３，４’−メチレンビス安息香酸クロリド、４，４’−エチレンビス安息香酸クロリド、３，４’−エチレンビス安息香酸クロリド、４，４’−プロピレンビス安息香酸クロリド、３，４’−プロピレンビス安息香酸クロリド等の芳香族ジカルボン酸ジクロリド等が挙げられる。これらは使用に際して単独若しくは混合物として用いることができる。
【００２５】
式(７)で示される重合性化合物としては、上記式(３)で示される構成単位を形成しうるものであれば良い。
式(７)中のＲ3がポリシロキサニル基含有二官能基以外の二価の有機基である場合、例えば、メチレンジアミン、エチレンジアミン、１，３−ジアミノプロパン、１，４−ジアミノブタン、１，５−ジアミノペンタン、１，６−ジアミノヘキサン、１，８−ジアミノオクタン、１，１０−ジアミノデカン、１，１２−ジアミノドデカン等の直鎖脂肪族ジアミン；１，３−ジアミノ−２−メチルプロパン等の分枝脂肪族ジアミン；２，２’−(オキシビスエチルアミン)、α，ω−ポリエチレングリコールジアミン等の含酸素炭化水素骨格を有するジアミン、４，４’−ジアミノジフェニルエーテル、３，４’−ジアミノジフェニルエーテル、４，４’−ジアミノビフェニル、３，４’−ジアミノビフェニル、４，４’−ジアミノジフェニルメチレン、３，４’−ジアミノジフェニルメチレン、４，４’−ジアミノジフェニルエチレン、３，４’−ジアミノジフェニルエチレン、４，４’−ジアミノジフェニルプロピレン、３，４’−ジアミノジフェニルプロピレン等の芳香族ジアミン等が挙げられる。これらは使用に際して単独若しくは混合物として用いることができる。
一方、式(７)中のＲ3がポリシロキサニル基含有二官能基である場合、例えば、式(７ａ)で示される単量体が挙げられ、特に、式(７ａ1)で示される単量体が好ましい。これらは使用に際して単独若しくは混合物として用いることができ、式(７)で示される重合性単量体として必ず必要である。
【００２６】
【化１５】
0004315544.tif 000014
(式中、Ｒ9及びＲ10は同一若しくは異なる基であって、炭素数１〜６のアルキル基又はフェニル基を示し、Ｒ11及びＲ12は同一若しくは異なる基であって、アルキレン基等の炭素数１〜３０の二価の有機基を示す。ｘは１〜６の整数を示し、ｙは１０〜２００の整数を示す。）
【００２７】
式(８)で示されるホスホリルコリン類似基含有単量体としては、上記式(４)で示される構成単位を形成しうるものであれば良く、例えば、２−(メタ)アクリロイルオキシエチル−２’−(トリメチルアンモニオ)エチルホスフェート、３−(メタ)アクリロイルオキシプロピル−２’−(トリメチルアンモニオ)エチルホスフェート、４−(メタ)アクリロイルオキシ)ブチル−２’−(トリメチルアンモニオ)エチルホスフェート、５−(メタ)アクリロイルオキシペンチル−２’−(トリメチルアンモニオ)エチルホスフェート、６−(メタ)アクリロイルオキシヘキシル−２’−(トリメチルアンモニオ)エチルホスフェート、２−(メタ)アクリロイルオキシエチル−２’−(トリエチルアンモニオ)エチルホスフェート、２−(メタ)アクリロイルオキシエチル−２’−(トリプロピルアンモニオ)エチルホスフェート、２−(メタ)アクリロイルオキシエチル−２’−(トリブチルアンモニオ)エチルホスフェート、２−(メタ)アクリロイルオキシプロピル−２’−(トリメチルアンモニオ)エチルホスフェート、２−(メタ)アクリロイルオキシブチル−２’−(トリメチルアンモニオ)エチルホスフェート、２−(メタ)アクリロイルオキシペンチル−２’−(トリメチルアンモニオ)エチルホスフェート、２−(メタ)アクリロイルオキシヘキシル−２’−(トリメチルアンモニオ)エチルホスフェート、２−(ビニルオキシ)エチル−２’−(トリメチルアンモニオ)エチルホスフェート、２−(アリルロキシ)エチル−２’−(トリメチルアンモニオ)エチルホスフェート、２−(ｐ−ビニルベンジルオキシ)エチル−２’−(トリメチルアンモニオ)エチルホスフェート、２−(ｐ−ビニルベンゾイルオキシ)エチル−２’−(トリメチルアンモニオ)エチルホスフェート、２−(スチリルオキシ)エチル−２’−(トリメチルアンモニオ)エチルホスフェート、２−(ｐ−ビニルベンジル)エチル−２’−(トリメチルアンモニオ)エチルホスフェート、２−(ビニルオキシカルボニル)エチル−２’−(トリメチルアンモニオ)エチルホスフェート、２−(アリルオキシカルボニル)エチル−２’−(トリメチルアンモニオ)エチルホスフェート、２−(アクリロイルアミノ)エチル−２’−(トリメチルアンモニオ)エチルホスフェート、２−(ビニルカルボニルアミノ)エチル−２’−(トリメチルアンモニオ)エチルホスフェート、２−(アリルオキシカルボニルアミノ)エチル−２’−(トリメチルアンモニオ)エチルホスフェート、２−(ブテロイルオキシ)エチル−２’−(トリメチルアンモニオ)エチルホスフェート、２−(クロトノイルオキシ)エチル−２’−(トリメチルアンモニオ)エチルホスフェート、エチル−(２’−トリメチルアンモニオエチルホスホリルエチル)フマレート、ブチル−(２’−トリメチルアンモニオエチルホスホリルエチル)フマレート、ヒドロキシエチル−(２’−トリメチルアンモニオエチルホスホリルエチル)フマレート、エチル−(２’−トリメチルアンモニオエチルホスホリルエチル)フマレート，ブチル−(２’−トリメチルアンモニオエチルホスホリルエチル)フマレート、ヒドロキシエチル−(２’−トリメチルアンモニオエチルホスホリルエチル)フマレート等が挙げられる。入手性の点から２−メタクリロイルオキシエチル−２’−(トリメチルアンモニオ)エチルホスフェート(以下ＭＰＣと略記する)が好ましく挙げられる。これらは使用に際して単独若しくは混合物として用いることができる。
【００２８】
本発明の製造法において、前記第１段階目の反応を行なう際の式(５)〜(７)で示される重合性単量体の仕込量は、これらの合計を１００重量％とした際、式(５)、(６)で示される重合性単量体の仕込割合は、いずれも０．０１〜５０重量％、特に０．１〜２５重量％の範囲が好ましい。式(７)で示される重合性単量体の仕込割合は、１〜９０重量％、特に５〜８５重量％が好ましい。式(５)で示される重合性単量体の仕込割合が０．０１重量％未満では、アゾ基を含まないポリシロキサン−ポリアミドコポリマー分子が生成するために好ましくなく、５０重量％を超える場合には最終的に得られる本発明のブロック共重合体にポリアミドの繰返し単位がほとんど含まれなくなるために好ましくない。
前記式(７)で示される重合性単量体において、Ｒ3がポリシロキサニル基含有二官能基である単量体の仕込割合は、式(７)で示される重合性単量体の仕込量全体に対して、０．１〜９５重量％、特に、１〜９０重量％が好ましい。この場合、０．１重量％未満では、ポリシロキサニル基が示す好ましい特性が得られ難く、一方、９５重量％を超える場合には、得られる本発明のブロック共重合体の引張り強度等の強度が十分得られない恐れがあるので好ましくない。
【００２９】
本発明の製造法において、前記第１段階目の反応において、式(５)で示される重合性単量体のモル数と式(６)で示される重合性単量体のモル数との和が、式(７)で示される重合性単量体のモル数に等しい場合に重合度が最も高くなる。従って、それぞれの重合性単量体の仕込量は、これに基づいて、(式(５)で示される重合性単量体のモル数と式(６)で示される重合性単量体のモル数との和)／(式(７)で示される重合性単量体のモル数)が、０．８〜１．２の範囲から選択することが好ましい。
【００３０】
前記第１段階目の反応は、多段階の反応とすることもできる。例えば、式(５)で示される重合性単量体と、Ｒ3がポリシロキサニル基含有二官能基以外の二価の有機基である式(７)で示される重合性単量体とを混合後、式(６)で示される重合性単量体を反応させ、次いで、Ｒ3がポリシロキサニル基含有二官能基である式(７)で示される重合性単量体を含む単量体を反応させる方法、若しくは式(５)で示される重合性単量体と式(７)で示される重合性単量体を混合後、式(６)で示される重合性単量体を反応させる方法等が挙げられる。
【００３１】
前記第１段階目の反応においては溶媒を用いることができる。該溶媒としては、例えば、Ｎ，Ｎ−ジメチルホルムアミド、Ｎ，Ｎ−ジメチルアセトアミド、テトラヒドロフラン、ジオキサン、ジグライム、アセトニトリル、ジメトキシエタン、アセトン、メチルエチルケトン、酢酸メチル、酢酸エチル、クロロホルム又はこれらの混合物等が挙げられる。公知の方法で溶媒中の水分量を減少させ、適宜、乾燥窒素ガスまたは乾燥空気等を充填することでより好ましい反応条件とすることができる。
前記第１段目の反応条件は、常圧下、−８０〜８０℃の条件で行うことが好ましいがこれに限定されない。
【００３２】
前記第１段階目の反応においては、アゾ基含有ポリシロキサン−ポリアミドコポリマーが得られる。このコポリマーの重量平均分子量は、３００〜２００００００が好ましく、より好ましくは５０００〜５０００００である。
第１段階目の反応により生成したアゾ基含有ポリシロキサン−ポリアミドコポリマーは公知の方法で精製することができる。例えば、水、炭素数８以下のアルコール又はこれらの混合物に反応液を滴下することで沈殿単離する方法、反応溶液中に水、上記アルコール類、その他の有機溶媒又はこれらの混合液を加えて沈殿単離する方法、沈殿後、加熱、冷却を行い精製度を上げる方法等が挙げられる。
上記精製工程終了後、精製物を乾燥することも可能である。乾燥は、減圧下、−２０℃〜８０℃、特に、室温〜４０℃程度で行なうことが好ましい。乾燥時間は、１〜２４時間が好ましい。
【００３３】
次いで、第２段階目の反応では、上記得られたアゾ基含有ポリシロキサン−ポリアミドコポリマーに、前記式(８)で示されるホスホリルコリン類似基含有単量体を重合反応させる。
前記式(８)で示されるホスホリルコリン類似基含有単量体の仕込割合は、前記式(５)〜(７)で示される重合性単量体との合計量に対して、０．１〜９５重量％、特に、１〜９０重量％の範囲が好ましい。０．１重量％未満では、ホスホリルコリン類似基が示す親水性、抗血球付着性、抗タンパク吸着性等の好ましい特性が得られない恐れがあるので好ましくない。また、９５重量％を超える場合には、成形物の引張り強度等が低下するので好ましくない。
【００３４】
第２段階目の反応においては、前記式(８)で示されるホスホリルコリン類似基含有単量体に加えて、他の重合性単量体を重合反応させることもできる。
他の重合性単量体は特に限定されないが、例えば、(メタ)アクリル酸、アコニット酸、イタコン酸、メサコン酸、シトラコン酸、フマル酸、マレイン酸、ビニルスルホン酸、アクリルアミド−２−メチルプロパンスルホン酸、ビニルスルホン酸、およびこれらの各種金属塩；Ｎ，Ｎ−ジメチルアミノプロピル(メタ)アクリルアミド、Ｎ，Ｎ−ジメチルアミノエチル(メタ)アクリレート、Ｎ，Ｎ−ジエチルアミノエチル(メタ)アクリレート、およびこれらの各種四級塩；２−ビニルピリジン、３−ビニルピリジン、４−ビニルピリジン、２−ビニルイミダゾール、Ｎ−メチル−２−ビニルイミダゾール、Ｎ−ビニルイミダゾール、(メタ)アクリルアミド、Ｎ−メチル(メタ)アクリルアミド、Ｎ，Ｎ−ジメチル(メタ)アクリルアミド、Ｎ−エチル(メタ)アクリルアミド、Ｎ−イソプロピル(メタ)アクリルアミド、Ｎ−ｔ−ブチル(メタ)アクリルアミド、２−ヒドロキシエチル(メタ)アクリレート、メタクリル酸モノグリセロール、Ｎ−(トリス(ヒドロキシメチル)メチル)アクリルアミド、ビニルメチルエーテル、ポリエチレングリコール(メタ)アクリレート、Ｎ−ビニルピロリドン、Ｎ−(メタ)アクリロイルピロリドン、アクリロイルモルホリン、マレイン酸イミド、無水マレイン酸等の各種親水性マクロモノマー；スチレン、メチルスチレン、クロロメチルスチレン、アミノスチレン等のスチレン系単量体；メチル(メタ)アクリレート、エチル(メタ)アクリレート、ブチル(メタ)アクリレート、ドデシル(メタ)アクリレート、セチル(メタ)アクリレート、ステアリル(メタ)アクリレート、シクロヘキシル(メタ)アクリレート、２−エチルヘキシル(メタ)アクリレート等の各種モノアルキル(メタ)アクリレート；グリシジル(メタ)アクリレート、(メタ)アクリロイルオキシエチルトリメトキシシラン等の反応性官能基含有(メタ)アクリレート；２−(メタ)アクリロイルオキシエチルブチルウレタン、２−(メタ)アクリロイルオキシエチルベンジルウレタン、２−(メタ)アクリロイルオキシエチルフェニルウレタン等のウレタン変性(メタ)アクリレート；エチルビニルエーテル、ブチルビニルエーテル、酢酸ビニル、塩化ビニル、塩化ビニリデン、エチレン、プロピレン、イソブチレン、ジエチルフマレート、ジエチルマレート、アクリロニトリル、ビニルベンジルアミン等の各種疎水性マクロモノマー等が挙げられる。これらは使用に際して単独若しくは混合物として用いることができる。
【００３５】
第２段階目の反応は、公知の溶液重合法、塊状重合法、乳化重合法、懸濁重合法等に従って行なうことができる。反応には、必要に応じて重合系を不活性ガス、例えば、窒素、二酸化炭素、ヘリウム等で置換あるいは雰囲気下にして行なうことができ、また、各種レドックス系の促進剤を用いて重合を開始しても良い。重合温度は、０〜１２０℃が好ましく、重合時間は１０分〜４８時間が好ましい。
【００３６】
本発明の製造法により得られるブロック共重合体の精製は、通常の再沈殿法、透析法、限外濾過法等により行なうことができる。この精製工程において、特定の形状、例えば繊維状、中空糸状、糸状等の形状に成形しながら凝固させることによって湿式成形することも可能である。
【００３７】
本発明のブロック共重合体等の共重合体は、従来の天然リン脂質と比較した場合、成膜性や成形性に優れており、容易にフィルムや繊維等の所望の形状に成形可能である。例えば、加熱プレス、溶媒キャスト法等の極めて簡単な方法により、容易に成形物とすることができる。特に、加熱成形が可能であるので種々の形態の成形物にすることができる。しかも、得られるフィルム、繊維等の成形物は、天然のリン脂質から成形された成型品に比べ、強度的にも優れている。更に、本発明の共重合体は、ポリシロキサン成分、リン脂質類似成分及びポリアミド成分を含有しているために、それぞれのセグメントの分子量等を制御することにより、その形態を、オイル、ゲル、ペースト、エラストマー、プラスチックス等の所望の性状に任意に変えることができる。
上記種々の形態にすることができる本発明の共重合体は、抗血栓性、抗細胞接着性、抗タンパク付着性等の生体親和性；酸素等の気体透過性等を発揮させることができるので、人工臓器等の医療用材料；バイオセンサー等のセンサー類；コンタクトレンズ、眼内レンズ等の眼科用材料；ガス分離膜等の幅広い分野への利用が可能である。特に、抗細胞接着性、抗タンパク付着性等の生体親和性、熱可塑性、弾性等に優れるので、医療用材料及び眼科用材料として好適である。
【００３８】
【発明の効果】
本発明の共重合体は、ポリシロキサン成分、ポリアミド成分及びリン脂質類似成分を有するので、生体適合性に優れると共に、加熱成形性及び／又は成形後におけるある程度の引張り強度を有する。また、親水性、吸水性や透明性を付与することができる。従って、各種医療用材料及び眼科用材料に有用である。本発明の製造法では、上記共重合体のうちのブロック共重合体を容易に得ることができ、また、得られるブロック共重合体の分子設計も容易であり、所望の形態の共重合体を得ることができる。
【００３９】
【実施例】
以下、実施例及び比較例により本発明を更に詳細に説明するが、本発明はこれらに限定されるものではない。
実施例１
式(７)で示される重合性単量体としての、平均分子量１６８０のα，ω−ビス(３−アミノプロピル)ポリジメチルシロキサン５４．７ｇ(３３ｍｍｏｌ)及び３，４’−ジアミノジフェニルエーテル８．４ｇ(４２ｍｍｏｌ）と、トリエチルアミン１５．２ｇ(０．１５ｍｏｌ)及びテトラヒドロフラン−Ｎ，Ｎ−ジメチルアセトアミド混合溶媒(２：１(容積比))２５０ｍｌとを混合し混合液を調製した。一方、式(６)で示される重合性単量体としての、イソフタロイルクロリド１４．５ｇ(７１．２５ｍｍｏｌ)と、式(５)で示される重合性単量体としての、４，４’−アゾビス(シアノペンタン酸クロリド)１．２ｇ(３．７５ｍｍｏｌ)と、テトラヒドロフラン−Ｎ，Ｎ−ジメチルアセトアミド混合溶楳(２：１(容積比))２５０ｍｌとを混合溶解し、混合溶液を調製し、先に得られた混合溶液に滴下して反応させた。反応終了後、反応混合物を濾過し、副生成物であるトリメチルアミン塩酸塩を除去した。得られた濾液を水中に滴下することにより重合体を沈殿させ、沈殿した重合体をメタノールで洗浄した後、減圧下で乾燥した。得られた重合体の収量は７０．３ｇであり、収率は９５．９％であった。また、得られた重合体を、ゲル濾過高速液体クロマトグラフィーにより分析し、標準物質としてポリエチレングリコールを用いて重量平均分子量を求めたところ、４３０００であった。
【００４０】
得られた重合体について、1Ｈ−ＮＭＲ分析を行なった。結果を以下に示す。
1Ｈ−ＮＭＲ δ：０．０７９(−Si(CH3)2O−)、０．６(−Si(CH3)2CH2CH2CH2NH−)、０．９(−N＝N−C(CH3)(CN)CH2CH2−CONH−)、１．６(−Si(CH3)2CH2CH2CH2NH−)、２．４(−N＝N−C(CH3)(CN)CH2CH2−CONH−)、３．３(−Si(CH3)2CH2CH2CH2NH−)、６．６−８．６(芳香族Ｈ)、１０．２−１０．４(アミドＨ)。
1Ｈ−ＮＭＲの分析結果より、得られた重合物は、下記構成単位を有するアゾ基含有ポリジメチルシロキサン−ポリアミドコポリマーであった。但し、式中のｙは、原料であるα，ω−ビス(３−アミノプロピル)ポリジメチルシロキサンに対応する１０〜２００の整数を示す。
【００４１】
【化１６】
0004315544.tif 000015
【００４２】
次に、得られたアゾ基含有ポリジメチルシロキサン−ポリアミドコポリマー１重量部(５．０ｇ)に対し、式(８)で示されるホスホリルコリン類似基含有単量体としての、ＭＰＣ １重量部(５ｇ)を加えた後、プロパノール−Ｎ，Ｎ−ジメチルアセトアミド混合溶媒(１：１(容積比))５０ｍｌに溶解させた。続いて、脱気封管した後、８０℃で１２時間重合反応させた。重合反応後、得られた反応溶液を透析チューブ内に注入し、水に対して透析を行い重合物を精製した。得られた精製重合物の収量及び収率を測定した。更に、ゲル濾過高速液体クロマトグラフィーにより分析し、標準物質としてポリエチレングリコールを用いて重量平均分子量を求めた。これらの結果を表１に示す。
また、得られた重合物を、１５０℃、１０ＭＰａの条件で加熱プレスし、厚さ０．１ｍｍの膜状に成形した。得られた膜をイオン交換水中に浸漬し、４８時間後の吸水率を算出した。吸水率は以下に示す式に基づいて求めた。結果を表１に示す。
吸水率(％)＝((膨潤後の膜重量−乾燥膜重量)／膨潤後の膜重量)×１００
【００４３】
更に、得られた重合物について、1Ｈ−ＮＭＲ分析を行なった。結果を以下に示す。
1Ｈ−ＮＭＲ δ：０．０７９(−Si(CH3)2O−)、０．６(−Si(CH3)2CH2CH2CH2NH−)、１．６(−Si(CH3)2CH2CH2CH2NH−)、２．０(−CH2−C(C(＝O))(CH3)−)、３．３(−N+(CH3)3，−Si(CH3)2CH2CH2CH2NH−)、３．７(−OCH2CH2−N+−)、３．９−４．４(−C(＝O)O−CH2CH2O−PO2−O−CH2CH2−N+−)、６．６−８．６(芳香族Ｈ)。
1Ｈ−ＮＭＲの分析結果より、得られた重合物は、下記構成単位を有するブロック共重合体であった。但し、式中のｙは、原料であるα，ω−ビス(３−アミノプロピル)ポリジメチルシロキサンに対応する１０〜２００の整数を示す。また、この分析結果より組成を求め、式(１)〜(４)で示される構成単位に相当する単位の含有割合を求めた。結果を表１に示す。
【００４４】
【化１７】
0004315544.tif 000016
【００４５】
実施例２〜７
ＭＰＣの仕込量を表１に示すように代えた以外は、実施例１と同様にブロック共重合体を得、実施例１と同様な各種測定を行なった。結果を表１に示す。尚、1Ｈ−ＮＭＲの結果、得られたブロック共重合体中に含まれる構成単位は、その含有割合が異なるのみで、実施例１と同様であった。
【００４６】
比較例１
各重合性単量体の仕込量を表１に示すように代えた以外は、実施例１と同様にブロック共重合体を得、実施例１と同様な各種測定を行なった。結果を表１に示す。尚、1Ｈ−ＮＭＲの結果、得られたブロック共重合体中に含まれる構成単位は、以下のとおりであった。但し、式中のｙは、原料であるα，ω−ビス(３−アミノプロピル)ポリジメチルシロキサンに対応する１０〜２００の整数を示す。
【００４７】
【化１８】
0004315544.tif 000017
【００４８】
比較例２
ＭＰＣ ５．０ｇ及び４，４’−アゾビス(シアノペンタン酸)０．１ｇを、プロパノール−Ｎ，Ｎ−ジメチルアセトアミド混合溶媒(１：１(容積比))５０ｍｌに溶解し、脱気封管した後に８０℃で１２時間重合反応させた。得られた重合溶液を透析チューブ内に注入し、水に対して透析を行い重合物を精製した。得られた精製重合物について、実施例１と同様な各種測定を行なった。結果を表１に示す。尚、1Ｈ−ＮＭＲの結果、得られたブロック共重合体中に含まれる構成単位は、以下のとおりであった。
【００４９】
【化１９】
0004315544.tif 000018
【００５０】
【表１】
0004315544.tif 000019
【００５１】
実施例８
式(７)で示される重合性単量体としての、平均分子量１６８０のα，ω−ビス(３−アミノプロピル)ポリジメチルシロキサン５４．７ｇ(３３ｍｍｏｌ)及び３，４’−ジアミノジフェニルエーテル８．４ｇ(４２ｍｍｏｌ）と、トリエチルアミン１５．２ｇ(０．１５ｍｏｌ)及びテトラヒドロフラン−Ｎ，Ｎ−ジメチルアセトアミド混合溶媒(２：１(容積比))２５０ｍｌとを混合し混合液を調製した。一方、式(６)で示される重合性単量体としての、イソフタロイルクロリド１３．７ｇ(６７．５ｍｍｏｌ)と、式(５)で示される重合性単量体としての、４，４’−アゾビス(シアノペンタン酸クロリド)２．４ｇ(７．５ｍｍｏｌ)と、テトラヒドロフラン−Ｎ，Ｎ−ジメチルアセトアミド混合溶楳(２：１(容積比))２５０ｍｌとを混合溶解し、混合溶液を調製し、先に得られた混合溶液に滴下して反応させた。反応終了後、反応混合物を濾過し、副生成物であるトリメチルアミン塩酸塩を除去した。得られた濾液を水中に滴下することにより重合体を沈殿させ、沈殿した重合体をメタノールで洗浄した後、減圧下で乾燥した。得られた重合体の収量は７２．２ｇであり、収率は９７．９％であった。また、得られた重合体を、ゲル濾過高速液体クロマトグラフィーにより分析し、標準物質としてポリエチレングリコールを用いて重量平均分子量を求めたところ、３９０００であった。
得られた重合体について、1Ｈ−ＮＭＲ分析を行なった。その結果、得られた重合物は、実施例１と同様な構成単位を有するアゾ基含有ポリジメチルシロキサン−ポリアミドコポリマーであった。
【００５２】
次に、得られたアゾ基含有ポリジメチルシロキサン−ポリアミドコポリマー１重量部(５．０ｇ)に対し、式(８)で示されるホスホリルコリン類似基含有単量体としての、ＭＰＣ １重量部(５ｇ)を加えた後、プロパノール−Ｎ，Ｎ−ジメチルアセトアミド混合溶媒(１：１(容積比))５０ｍｌに溶解させた。続いて、脱気封管した後、８０℃で１２時間重合反応させた。重合反応後、得られた反応溶液を透析チューブ内に注入し、水に対して透析を行い重合物を精製した。得られた精製重合物について実施例１と同様な各測定を行なった。結果を表２に示す。
更に、得られた重合体について、1Ｈ−ＮＭＲ分析を行なった。その結果、得られた重合物は、実施例１と同様な構成単位を有するブロック共重合体であった。また、この分析結果より組成を求め、式(１)〜(４)で示される構成単位に相当する単位の含有割合を求めた。結果を表２に示す。
【００５３】
実施例９〜１３
ＭＰＣの仕込量を表２に示すように代えた以外は、実施例８と同様にブロック共重合体を得、実施例１と同様な各種測定を行なった。結果を表２に示す。尚、1Ｈ−ＮＭＲの結果、得られたブロック共重合体中に含まれる構成単位は、その含有割合が異なるのみで、実施例１と同様であった。
【００５４】
【表２】
0004315544.tif 000020
【００５５】
実施例１４
式(７)で示される重合性単量体としての、平均分子量１６８０のα，ω−ビス(３−アミノプロピル)ポリジメチルシロキサン５４．７ｇ(３３ｍｍｏｌ)及び３，４’−ジアミノジフェニルエーテル８．４ｇ(４２ｍｍｏｌ）と、トリエチルアミン１５．２ｇ(０．１５ｍｏｌ)及びテトラヒドロフラン−Ｎ，Ｎ−ジメチルアセトアミド混合溶媒(２：１(容積比))２５０ｍｌとを混合し混合液を調製した。一方、式(６)で示される重合性単量体としての、イソフタロイルクロリド１２．９ｇ(６３．７５ｍｍｏｌ)と、式(５)で示される重合性単量体としての、４，４’−アゾビス(シアノペンタン酸クロリド)３．６ｇ(１１．２５ｍｍｏｌ)と、テトラヒドロフラン−Ｎ，Ｎ−ジメチルアセトアミド混合溶楳(２：１(容積比))２５０ｍｌとを混合溶解し、混合溶液を調製し、先に得られた混合溶液に滴下して反応させた。反応終了後、反応混合物を濾過し、副生成物であるトリメチルアミン塩酸塩を除去した。得られた濾液を水中に滴下することにより重合体を沈殿させ、沈殿した重合体をメタノールで洗浄した後、減圧下で乾燥した。得られた重合体の収量は６９．９ｇであり、収率は９４．２％であった。また、得られた重合体を、ゲル濾過高速液体クロマトグラフィーにより分析し、標準物質としてポリエチレングリコールを用いて重量平均分子量を求めたところ、３９０００であった。
得られた重合体について、1Ｈ−ＮＭＲ分析を行なった。その結果、得られた重合物は、実施例１と同様な構成単位を有するアゾ基含有ポリジメチルシロキサン−ポリアミドコポリマーであった。
【００５６】
次に、得られたアゾ基含有ポリジメチルシロキサン−ポリアミドコポリマー１重量部(５．０ｇ)に対し、式(８)で示されるホスホリルコリン類似基含有単量体としての、ＭＰＣ １重量部(５ｇ)を加えた後、プロパノール−Ｎ，Ｎ−ジメチルアセトアミド混合溶媒(１：１(容積比))５０ｍｌに溶解させた。続いて、脱気封管した後、８０℃で１２時間重合反応させた。重合反応後、得られた反応溶液を透析チューブ内に注入し、水に対して透析を行い重合物を精製した。得られた精製重合物について実施例１と同様な各測定を行なった。結果を表３に示す。
更に、得られた重合体について、1Ｈ−ＮＭＲ分析を行なった。その結果、得られた重合物は、実施例１と同様な構成単位を有するブロック共重合体であった。また、この分析結果より組成を求め、式(１)〜(４)で示される構成単位に相当する単位の含有割合を求めた。結果を表３に示す。
【００５７】
実施例１５〜２０
ＭＰＣの仕込量を表３に示すように代えた以外は、実施例１４と同様にブロック共重合体を得、実施例１と同様な各種測定を行なった。結果を表３に示す。尚、1Ｈ−ＮＭＲの結果、得られたブロック共重合体中に含まれる構成単位は、その含有割合が異なるのみで、実施例１と同様であった。
【００５８】
【表３】
0004315544.tif 000021
【００５９】
試験例１
実施例１１〜１３、実施例１７〜２０及び比較例１及び２で調製した各重合体を、１５０℃、１０ＭＰａの条件で加熱プレスし、厚さ０．１ｍｍの膜状に成形した。なお、比較例２で調製した重合体は、加熱成形の際に用いたプレス板から成形体を剥離する際に細かく割れてしまったため、試験に用いるに十分な大きさの膜を得ることができなかった。得られた膜の乾燥後の透明性を目視により観察し、以下に示す４段階の基準で評価した。結果を表４に示す。
◎；非常に良い、○；良い、△；濁りが見られる、×；見通すことができない。
表４の結果より、実施例１１〜１３及び実施例１７〜２０の重合体は、加熱成形が可能であり、且つ透明性を有するので、コンタクトレンズ等の眼科用材料に有用であることがわかる。
【００６０】
【表４】
0004315544.tif 000022
【００６１】
試験例２
実施例１、１４及び比較例１で調製したブロック共重合体を、１５０℃、１０ＭＰａの条件で加熱プレスし、厚さ０．１ｍｍの膜状に成形した。得られた膜を直径１４ｍｍの円形に切り抜いて試験片とした。得られた試験片を２４孔マイクロプレートの各孔に入れ、シリコーンゴム製のＯ−リングで固定し、７００μｌの生理食塩水を加え，１晩平衡化させた。その後、生理食塩水を除去し、７００μｌのハンクス緩衝液を添加し、１．５時間静置した後、緩衝液を除去した。
次に、ウサギ(日本白色種、オス)から採取したクエン酸血を４℃、１５００ｒｐｍの条件で１５分間遠心分離し、上澄みからPlatelet Rich Plasma (PRP) を回収した。上記マイクロプレートの各孔毎に、得られたPRP７００μｌを添加し、室温で１時間静置した。その後、PRPを除去し、１ｍｌのハンクス緩衝液で３回洗浄した。試験片表面に付着した血小板を４℃で２．５重量％グルタルアルデヒド水溶液により固定し、スパッタリングにより表面にＡｕコーティングを行ない、走査型電子顕微鏡により付着血小板数の観察を行なった。
観察は、各試験片に対して３回行ない、評価はＳＥＭ像(３５００倍)の視野(１８．６×２７．１μｍ)に観察される付着血小板数を単位面積（１ｍｍ2)に換算し、実施した３回の平均値により観察した。結果を表５に示す。
【００６２】
【表５】
0004315544.tif 000023
【００６３】
試験例３
実施例２〜５、７及び比較例１で調製したブロック共重合体を、１５０℃、１０ＭＰａの条件で加熱プレスし、厚さ０．５ｍｍの膜状に成形した。得られた膜を１５×５０ｍｍに切出し試験片を作製した。得られた各試験片を引張り強度試験機(ユニトロン UST−500((株)上島製作所))にセットし、引張り速度１０ｍｍ／分により引張り破断強度及び引張り破断延びを測定した。結果を表６に示す。
【００６４】
【表６】
0004315544.tif 000024